(57)【要約】【課題】プロピレン樹脂組成物およびその組成物からなる炊飯ジャー、電気湯沸しポット、熱、熱及び水蒸気の接触する家電製品部品を提供すること。【解決手段】ポリプロピレンに対し、（Ａ）ビス［３，３−ビス（４’−ヒドロキシ−３’−ｔｅｒｔブチルフェニル）酪酸］グリコールエステルを０．１〜０．１５重量部、（Ｂ）テトラキス［メチレン−３−（３，５−ジｔｅｒｔ−ブチル−４−ヒドロキシフェニル）プロピオネート］メタンを０．１〜０．１５重量部、（Ｃ）トリス（２，４−ジｔｅｒｔ−ブチルフェニル）ホスファイトを０．０５〜０．２０重量部、（Ｄ）１，３，５−トリメチル−２，４，６−トリス（３，５−ジｔｅｒｔ−ブチル−４−ヒドロキシベンジル）ベンゼンを０．０５〜０．１５重量部配合したプロピレン樹脂組成物など。さらに、本組成物を射出成形してなることを特徴とする炊飯ジャー、電気湯沸しポット、熱、熱及びスチームの接触する家電製品部品。【選択図】  なし【特許請求の範囲】
【請求項１】
ポリプロピレンに対し、（Ａ）ビス［３，３−ビス（４’−ヒドロキシ−３’−ｔｅｒｔブチルフェニル）酪酸］グリコールエステルを０．１〜０．１５重量部、（Ｂ）テトラキス［メチレン−３−（３，５−ジｔｅｒｔ−ブチル−４−ヒドロキシフェニル）プロピオネート］メタンを０．１〜０．１５重量部、（Ｃ）トリス（２，４−ジｔｅｒｔ−ブチルフェニル）ホスファイトを０．０５〜０．２０重量部、（Ｄ）１，３，５−トリメチル−２，４，６−トリス（３，５−ジｔｅｒｔ−ブチル−４−ヒドロキシベンジル）ベンゼンを０．０５〜０．１５重量部配合したプロピレン樹脂組成物。
【請求項２】
請求項１記載の樹脂組成物にさらに（Ｅ）ジミリスチル−３，３’−チオジプロピオネートまたはジステアリルチオジプロピオネートを０．１５〜０．２５重量部配合したプロピレン樹脂組成物。
【請求項３】
請求項１または２に記載の樹脂組成物に、さらに（Ｆ）テトラキス（２，４−ジｔｅｒｔ−ブチルフェニル）−４，４−ビフェニレンジホスフォナイト０．１０〜０．２５重量部配合したプロピレン樹脂組成物。
【請求項４】
請求項１〜３のいずれかに記載のプロピレン樹脂組成物を射出成形してなることを特徴とする炊飯ジャー、電気湯沸しポット、熱、熱及びスチームの接触する家電製品部品。
【発明の詳細な説明】
【０００１】
【発明の属する技術分野】
本発明は、プロピレン樹脂組成物およびその組成物からなる炊飯ジャー、電気湯沸しポット、熱、熱及び水蒸気の接触する家電製品部品に関する。更に詳しくは、臭気、耐熱老化性、耐熱水性、耐水蒸気性、耐変色性の全てを満足する家電製品部品を提供することに関する。
【０００２】
【発明の技術的背景】
一般にプロピレン樹脂は化学的特性および物理的特性に優れ、しかも、優れた成形加工性を有するため、食品容器、医療容器、キャップ、自動車部品、家電製品等の成形品製造に幅広く利用されている。
この中でも特に要求性能が厳しいものとして、炊飯ジャー及び電気湯沸しポットがあり、これは熱と水蒸気に暴露され、劣化や変色する事が起こり、長期耐久性を持つ事は難しかった。
【０００３】
そこでこれらの問題を改良するために、種々の添加剤による改良がなされたが、成形品から内容物への臭気の移行、耐熱老化性、耐熱水性、耐水蒸気性、耐変色性の全て満足できなかった。
近年、劣化問題が非常に多く発生しており、特に水蒸気と熱のかかる部位の劣化が目立つ。
【０００４】
【発明が解決しようとする課題】
本発明は、従来技術に伴う前記の問題点全てを解決しようとするものであって、臭気、耐熱老化性、耐熱水性、耐水蒸気性、耐変色性の全てを満足する家電製品部品を提供することに関する。
【０００５】
【課題を解決するための手段】
すなわち本発明は、ポリプロピレンに対し、（Ａ）ビス［３，３−ビス（４’−ヒドロキシ−３’−ｔｅｒｔブチルフェニル）酪酸］グリコールエステルを０．１〜０．１５重量部、（Ｂ）テトラキス［メチレン−３−（３，５−ジｔｅｒｔ−ブチル−４−ヒドロキシフェニル）プロピオネート］メタンを０．１〜０．１５重量部、（Ｃ）トリス（２，４−ジｔｅｒｔ−ブチルフェニル）ホスファイトを０．０５〜０．２０重量部、（Ｄ）１，３，５−トリメチル−２，４，６−トリス（３，５−ジｔｅｒｔ−ブチル−４−ヒドロキシベンジル）ベンゼンを０．０５〜０．１５重量部を配合した樹脂組成物（Ｉ）であり、好ましくは前記樹脂組成物（Ｉ）に更に（Ｅ）ジミリスチル−３，３’−チオジプロピオネート（Ｄｉｍｙｒｉｓｔｙｌ−３，３’−ｔｈｉｏｄｉｐｒｏｐｉｏｎａｔｅ）またはジステアリルチオジプロピオネートを０．１５〜０．２５重量部を配合した樹脂組成物（ＩＩ）であり、特に好ましくは前記樹脂組成物（ＩＩ）に更に（Ｆ）テトラキス（２，４−ジｔｅｒｔ−ブチルフェニル）−４，４−ビフェニレンジホスフォナイト０．１０〜０．２５重量部配合したプロピレン樹脂組成物（ＩＩＩ）であり、これを射出成形してなることを特徴とする炊飯ジャー、電気湯沸しポット、熱、熱及びスチームの接触する家電製品部品である。
【０００６】
以下本発明について詳細に説明する。
ポリプロピレン
ポリプロピレンはプロピレン単独重合体、エチレン−プロピレンブロック共重合体、エチレン−プロピレンランダム共重合体のどれでも構わない。
射出成形として好ましいメルトフローレートはＡＳＴＭ  Ｄ−１２３８に準拠して２３０℃、２．１６ｋｇ荷重下で測定した値が２〜６０（ｇ／１０分）である場合、種々の形に成形が容易となる。
このポリプロピレンに対し、タルク及び硫酸バリウムを必要に応じ４０ｗｔ％以下で配合してもよい。
【０００７】
プロピレン樹脂組成物には、必要に応じて中和剤、光安定剤、耐候性安定剤、顔料、ステアリルアミドやエルシルアミド等の滑剤を、本発明の目的を阻害しない範囲で配合することができる。
しかし、比較例でも述べるが、フェノール系の更なる追添加は拮抗作用を  起こし、耐熱老化時間を短くする問題があり、好ましくない。
また、本特許の請求項に示す添加量以上の量では、臭気を悪化させるので
好ましくない。本出願は、全必要性能を満足させる為に厳密に各添加剤の添加量を規定したものである。
【０００８】
本発明に係わる樹脂組成物は、ポリプロピレンパウダーに請求項記載の添加剤及び中和剤として一般的なステアリン酸カルシウムやハイドロタルサイトを０．１０重量部程度配合し、ヘンシェルミキサー、Ｖ−ブレンダー、リボンブレンダー、タンブラーブレンダーなどの混合機を用いて混合した後、一軸押出機、二軸押出機、ニーダー、バンバリーミキサーなどで溶融混練りすることによって、均一組成の組成物を得ることができる。
【０００９】
成形体
前記したプロピレン樹脂組成物に必要に応じ顔料マスターバッチをブレンドし、これを射出成形により、各種の成形品を製造することができる。
【００１０】
【実施例】
次に実施例を通して本発明を説明するが、本発明はそれ等実施例に限定されるものではない。まず実施例および比較例で用いた樹脂および添加剤について説明する。
【００１１】
（Ｐ）プロピレン単独重合体；メルトフローレート（ＡＳＴＭ  Ｄ−１２３８、２３０℃、２．１６ｋｇ荷重）が１５（ｇ／１０分）、ホモ部立体規則性は１３Ｃ−ＮＭＲによる測定で０．９６３。
（Ａ）ビス［３，３−ビス（４’−ヒドロキシ−３’−ｔｅｒｔブチルフェニル）酪酸］グリコールエステル
（Ｂ）テトラキス［メチレン−３−（３，５−ジｔｅｒｔ−ブチル−４−ヒドロキシフェニル）プロピオネート］メタン
（Ｃ）トリス（２，４−ジｔｅｒｔ−ブチルフェニル）ホスファイト
（Ｄ）１，３，５−トリメチル−２，４，６−トリス（３，５−ジｔｅｒｔ−ブチル−４−ヒドロキシベンジル）ベンゼン
（Ｅ）ジステアリルチオジプロピオネート
（Ｆ）テトラキス（２，４−ジｔｅｒｔ−ブチルフェニル）−４，４−ビフェニレンジホスフォナイト
（Ｇ）ステアリン酸カルシウム
（Ｈ）ハイドロタルサイト
（Ｉ）３，９−ビス〔２−｛３−（３−ｔｅｒｔ−ブチル−４−ヒドロキシ−５−メチルフェニル）プロピオニルオキシ｝−１，１−ジメチルエチル〕２，４，８，１０−テトラオィサスピノ〔５，５〕ウンデカン（３，９−Ｂｉｓ〔２−｛３−（３−ｔｅｒｔ−ｂｕｔｙｌ−４−ｈｙｄｒｏｘｙ−５−ｍｅｔｈｙｌｐｈｅｎｙｌ）ｐｒｏｐｉｏｎｙｌ  ｏｘｙ｝−１，１−ｄｉｍｅｔｈｙｌｅｔｈｙｌ〕２，４，８，１０−ｔｅｔｒａｏｘａｓｐｉｎｏ〔５，５〕ｕｎｄｅｃａｎｅ）
【００１２】
（実施例１）前記した樹脂および添加剤を表１記載の配合割合（重量部）で準備し、その後ヘンシェルミキサー中で均一混合した。次いで、日本製鋼所製ＣＩＭ−５０高速二軸押出機を用いて、樹脂温度２２０℃にて溶融混練し、その混練物を押出してペレットを得た。このペレットで射出成形を行い試験片作成した。
【００１３】
ペレット１００ｇ、蒸留水１００ｍｌを５００ｍｌの蓋付きガラス容器に入れ、９０℃のウォーターバスに１時間漬け、臭気を４段階評価した。
最も臭気の低いものを１、悪いものを４とした。
【００１４】
耐熱老化試験；長さ１２ｃｍ、幅１１ｃｍ、厚み２ｍｍの角板を射出成形し、得られた角板を、１５０℃のギアオーブンに入れ、回転テーブルで回転させながら表面亀裂が生じる、劣化までの時間をもとめた。単位は時間。
【００１５】
耐水蒸気性試験；長さ１２ｃｍ、幅１１ｃｍ、厚み２ｍｍの角板を射出成形し、得られた角板の厚み方向に切削を行い、６０μｍ厚みに切りだし試験薄膜を得た。
この試験薄膜を１５０℃加圧釜にて飽和水蒸気下のもとで耐水蒸気性試験を行い、変色性の有無の確認と劣化するまでの時間をもとめた。
【００１６】
（比較例１〜４）表１に記載した樹脂および添加剤を用いた以外は実施例１と同様に行い、ペレットおよび試験片を得た。その後、同様に試験を行い、その結果を表１に併せて記した。
【００１７】
実施例１は、比較例１〜４に比べ、耐熱老化時間、耐水蒸気試験での劣化時間、色相全ての試験項目において優れており、臭気も低い。
【００１８】
比較例１では、臭気、耐熱老化時間、耐水蒸気試験における色相は実施例１よりも良いが、劣化時間が悪い。
【００１９】
比較例で用いている３，９−Ｂｉｓ〔２−（３−（３−ｔｅｒｔ−ｂｕｔｙｌ−４−ｈｙｄｒｏｘｙ−５−ｍｅｔｈｙｌｐｈｅｎｙｌ）ｐｒｏｐｉｏｎｙｌ  ｏｘｙ）−１，１−ｄｉｍｅｔｈｙｌｅｔｈｙｌ〕−２，４，８，１０−ｔｅｔｒａｏｘａｓｐｉｎｏ［５，５］ｕｎｄｅｃａｎｅは耐熱老化性もほぼ良好で色相変化が少ないが、耐水蒸気試験では耐久性が悪く、実施例１には及ばない。
【００２０】
比較例２では、耐熱老化時間は良いが、耐水蒸気試験における劣化時間が悪く、且つ臭気が最も悪い。
【００２１】
比較例３では、耐熱老化時間が異なる２つのフェノール系の併用によって、耐熱老化時間が拮抗作用で悪化し、且つ耐水蒸気試験における劣化時間も悪く、色相変化も大きい。
【００２２】
比較例４は、実施例１の複合系に比べて、抗菌作用が強く、耐熱老化も変色も耐水蒸気性能も劣ってしまう。
【００２３】
表１から明らかなように、実施例１で得られた樹脂組成物は、比較例１〜３に比べて、劣化しにくく、且つ色相変化も抑え、臭気も低いレベルで抑えた、従来必要としていた要求性能を満足した、今までに無い組成物であることがわかる。
【００２４】
【発明の効果】
本発明では、臭気、耐熱老化性、耐熱水性、耐水蒸気性、耐変色性の全てを満足する新規性の高い樹脂組成物を得ることができた。
【００２５】
従って、本樹脂組成物から得られた家電部品は、臭気、耐熱老化性、耐熱水性、耐水蒸気性、耐変色性全ての要求を満たした発明であり非常に有用である。
【００２６】
【表１】
2004352906.tif 000002